(57)【要約】【課題】印刷性に優れ、ブロッキング等の発生がなく見栄えがよい先糊方式の擬似接着用紙およびその製造方法を提供することにある。【解決手段】擬似接着剤層中にマイクロトラック測定における平均粒子径が５〜４０μｍの生澱粉を５〜４０重量％含み、かつ、その擬似接着剤層面の光学式接触式平滑計により測定された平滑度が１０〜６０％であることを特徴とする先糊方式の擬似接着用紙により解決される。【選択図】なし【特許請求の範囲】
【請求項１】
基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙であって、
前記擬似接着剤層中にマイクロトラック測定における平均粒子径が５〜４０μｍの生澱粉を５〜４０重量％含み、かつ、その擬似接着剤層面の光学式接触式平滑計により測定された平滑度が１０〜６０％であることを特徴とする先糊方式の擬似接着用紙。
【請求項２】
オンマシンカレンダーにより平滑化処理された請求項１記載の擬似接着用紙。
【請求項３】
弾性ロールと金属ロールとの組み合わせによるソフトカレンダーにより平滑化処理された請求項１または２記載の先糊方式の擬似接着用紙。
【請求項４】
基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙の製造方法であって、
基紙の表裏面の少なくとも一方の面に、生澱粉を５〜４０重量％含む擬似接着剤を塗工したのち、平滑化処理して光学式接触式平滑計により測定される平滑度を１０〜６０％の範囲にする、ことを特徴とする先糊方式の擬似接着用紙。
【請求項５】
前記平滑化処理を、オンマシンカレンダーにより行なう請求項４記載の先糊方式の擬似接着用紙の製造方法。
【請求項６】
前記平滑化処理を、弾性ロールと金属ロールとの組み合わせによるソフトカレンダーにより行なう請求項４または５記載の先糊方式の擬似接着用紙の製造方法。
【発明の詳細な説明】
【技術分野】
【０００１】
本発明は、一時的に接着するが、必要時に容易に剥離できる機能を有する疑似接着用紙およびその擬似接着用紙の製造方法に関する。特に、擬似接着剤層面に文字・図形を印字・印刷して用いる所謂先糊方式の擬似接着用紙およびその製造方法に関する。
【背景技術】
【０００２】
擬似接着用紙は、例えば、各種情報を印字等により記載した面を内面にして折り畳み、重ね合わせ部分を擬似接着して情報を隠蔽して郵送し、受取人が擬似接着部分を剥離して隠蔽情報を読み取るハガキシステム等に使用される。
【０００３】
このような擬似接着用紙は、紙に文字・図形等を印刷・印字等した後、当該印刷・印刷面等に擬似接着剤層を設けて製造されるいわゆる後糊方式の擬似接着紙と、紙に擬似接着剤層を設けたのちにこの擬似接着剤層に対して、文字・図形等を印刷・印字等して製造される先糊方式の擬似接着紙とに大別される。
【０００４】
先糊方式の擬似接着紙は、印刷・印字の前に予め擬似接着剤層を形成しておくことから、印字・印刷する文字・図形の追記が可能であるなど汎用性が高く、また安価に製造ができる点で後糊方式の擬似接着用紙よりも優れる。
【０００５】
かかる先糊方式の擬似接着紙は、非剥離性接着剤に填料と別途あるいは兼用して接着力を調整するための比較的粒子径の大きい緩衝材を添加した擬似接着剤を基紙に塗工して製造される。
【特許文献１】特開２００３−１０５２８７
【特許文献２】特開２００３−０７２２６５
【特許文献３】特開２００２−０２３６４３
【発明の開示】
【発明が解決しようとする課題】
【０００６】
先糊方式の擬似接着用紙の欠点は、非剥離性接着剤に粒子径の比較的大きい緩衝材を混合して接着性を調整するため、擬似接着剤層面の平滑度を高めることが困難であり、後糊方式の擬似接着用紙と比較して見栄えが悪いことである。ここで、平滑度を高める手段としてカレンダー処理等に代表される平滑化処理を行ことは知られているが、先糊方式の擬似接着用紙では過度にカレンダー処理を行ってしまうと接着力過多となり、再剥離が困難なものととともに、ブロッキングが発生しやすいものとなる。
【０００７】
そこで、本発明の主たる課題は、印刷性に優れ、ブロッキング等の発生がなく見栄えがよい先糊方式の擬似接着用紙およびその製造方法を提供することにある。
【課題を解決するための手段】
【０００８】
上記課題を解決した本発明は次記のとおりである。
＜請求項１記載の発明＞
基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙であって、
前記擬似接着剤層中にマイクロトラック測定における平均粒子径が５〜４０μｍの生澱粉を５〜４０重量％含み、かつ、その擬似接着剤層面の光学式接触式平滑計により測定された平滑度が１０〜６０％であることを特徴とする先糊方式の擬似接着用紙。
【０００９】
＜請求項２記載の発明＞
オンマシンカレンダーにより平滑化処理された請求項１記載の擬似接着用紙。
【００１０】
＜請求項３記載の発明＞
弾性ロールと金属ロールとの組み合わせによるソフトカレンダーにより平滑化処理された請求項１または２記載の先糊方式の擬似接着用紙。
【００１１】
＜請求項４記載の発明＞
基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙の製造方法であって、
基紙の表裏面の少なくとも一方の面に、生澱粉を５〜４０重量％含む擬似接着剤を塗工したのち、平滑化処理して光学式接触式平滑計により測定される平滑度を１０〜６０％の範囲にする、ことを特徴とする先糊方式の擬似接着用紙。
【００１２】
＜請求項５記載の発明＞
前記平滑化処理を、オンマシンカレンダーにより行なう請求項４記載の先糊方式の擬似接着用紙の製造方法。
【００１３】
＜請求項６記載の発明＞
前記平滑化処理を、弾性ロールと金属ロールとの組み合わせによるソフトカレンダーにより行なう請求項４または５記載の先糊方式の擬似接着用紙の製造方法。
【発明の効果】
【００１４】
従来、擬似接着用紙表面の平滑度を表す指標としては、ベック平滑度を用いるのが一般的であったが、本発明者らの研究により擬似接着用紙のブロッキング発生の観点からは、ベック平滑度よりも光学式接触式平滑計により測定された平滑度のほうが相関性が高く、特に生澱粉を添加した擬似接着剤層のブロッキング発生と相関性が高いことが知見された。そして、生澱粉を５〜４０重量％含む擬似接着剤層面の光学式接触式平滑計により測定された平滑度を、１０〜６０％の範囲にした擬似接着剤層面を有する擬似接着用紙は、見栄えがよくかつブロッキングの発生がない。
【発明を実施するための最良の形態】
【００１５】
次いで、本発明を実施の形態を以下に詳述する。
本発明にかかる擬似接着用紙は、基紙の少なくとも片面に、通常の状態では接着せずに所定の条件が付与されると剥離可能に疑似接着する疑似接着剤層を有し、当該疑似接着剤層面に文字・図形を印字・印刷して使用するいわゆる先糊方式の疑似接着用紙であって、擬似接着剤層中にマイクロトラック測定における平均粒子径が５〜４０μｍの生澱粉を５〜４０重量％含むものである。
【００１６】
前記基紙は、本発明では特に限定されるものではなく、古紙を原料とする再生紙あるいはバージンパルプ原料とする非再生紙のいずれをも用いることができる。好ましい基紙は、実質的に化学パルプを原料パルプとする上質紙であり、また、バージンパルプのみを原料とするものが望ましい。基紙の原料パルプの種類は特に限定されず、上質紙等の製造に用いられている従来既知の原料パルプを用いることができる。具体例を挙げれば、亜硫酸パルプ（ＳＰ）、ソーダパルプ（ＡＰ）、ＬＢＫＰやＮＢＫＰ等のクラフトパルプ（ＫＰ）、ケミグランドパルプ（ＣＧＰ）、セミケミカルパルプ（ＳＣＰ）、加圧下で砕木した漂白パルプ（ＢＰＧＷ）等が挙げられる。原料パルプは、必要に応じて漂白して使用する。その場合には塩素を用いない漂白方法で漂白するのが望ましい。すなわち、漂白パルプを用いる場合には、ＴＣＦパルプ、ＥＣＦパルプを用いるのが望ましい。
【００１７】
基紙の製造方法は、特に限定されず、洋紙の一般的な抄紙技術により抄紙することができる。原料パルプをスラリー化したのち、長網抄紙機、丸網抄紙機、ツインワイヤータイプの抄紙機、多層抄の抄紙機等の抄紙機等を使用して抄紙すればよい。
【００１８】
前記疑似接着層は、非剥離性接着剤（以下、接着基剤という）に対して、当該接着基剤に非親和性を示す充填剤を含有せしめて疑似接着力を付与した疑似接着剤を、基紙に直接的に（擬似接着剤層以外の塗工層を設けずに）塗工して設ける。使用する擬似接着剤における非剥離接着剤と充填剤との配合割合は、被剥離性接着剤に対して充填剤を添加して形成する種の擬似接着剤の一般的な配合割合でよい。具体的には、被剥離性接着剤１００重量部に対して、充填剤５〜５００重量部程度である。本発明において、特に好適な範囲を示せば、被剥離性接着剤１００重量部に対して、充填剤１０〜３００重量部である。
【００１９】
本発明の擬似接着用紙においては特徴的には、擬似接着剤層中に充填材としてマイクロトラック測定における平均粒子径が５〜４０μｍの生澱粉を５〜４０重量％が含むことであり、これは前記擬似接着剤層に含有せしめる前記充填材のうちの５〜４０重量％を当該生澱粉とすることで達成できる。ここで、使用する生澱粉のマイクロトラック法による平均粒子直径が、５μｍ未満であるとブロッキングが発生しやすく、４０μｍを越えると擬似接着力不足となる。また、擬似接着剤層中の当該生澱粉量が５重量％未満であると、光沢感が発生しづらくまたブロッキングが発生しやすくなる。反対に４０重量を越えると擬似接着力が低下する。なお、擬似接着剤層中の生澱粉の割合は、擬似接着用紙断面を画像解析方法、例えば、ミクロトームで基紙をカットし、断面の生澱粉分布状態を画像解析することにより測定することができる。断面の生澱粉分布状態は電子顕微鏡、光学顕微鏡等で観察すればよい。
【００２０】
前記生澱粉以外の充填材としては、特に限定されず従来既知の擬似接着剤の製造に用いられているものを併用することができる。具体例を挙げれば、一次または二次凝集体を形成しているカルサイト系沈降性炭酸カルシウム（白石工業株式会社製：ＰＣ、カルライトＫＴ）、二次凝集体を形成しているアラゴナイト系沈降性炭酸カルシウム（白石工業株式会社製：カルライトＳＡ）、重質炭酸カルシウム、焼成カオリン、合成シリカ等が好適である。これらは、単独で用いてもよいし二種以上が混合されていてもよい。その他、スチレンビーズ、合成微粒子シリカ、アミノ表面改質シリカ、ワックス表面処理シリカ、球状シリカ、通常のカルシウムや、亜鉛、マグネシウム、アルミニウムもしくはチタン等の金属の酸化物、水酸化物、炭酸塩、珪酸塩またはこれらの混合物等が含まれていてもよい。
【００２１】
前記接着基剤としては、ラテックス、天然ゴム、合成ゴム等の従来通常の接着基剤に使用されているものの中から任意に選択して使用することができるが、特に天然ゴムを無硫黄加硫し、メタアクリル酸メチルと混合した天然ゴムラテックス、天然ゴムにメタアクリル酸メチルをグラフト共重合させて得られた天然ゴムラテックス、アクリル変性ゴムラテックス、ゴムラテックスと保護コロイド系アクリル共重合エマルジョンとの混合物が、耐ブロッキング性、耐経時劣化等の点で好適である。
【００２２】
なお、本発明においては、疑似接着剤に配合するその他の助剤として、滑剤、印刷適性向上剤、酸化防止剤、紫外線吸収剤、導電剤、蛍光染料、着色染料、防腐剤、保湿剤、インクジェットインク用定着剤などを必要に応じて配合することができる。
【００２３】
前記疑似接着剤の塗工は、従来既知の塗工機を用いた塗工方法により行なうことができる。エアーナイフコーター、ブレードコーター、ロッドメタリングコーター、カーテンコーター、ロールコーターを用いて塗工するのが好適である。塗工量としては、３〜１５ｇ／ｍ2とするのが望ましい。３ｇ／ｍ2未満であると、所望の接着力が得られず意図しない剥離が生じやすくなる。１５ｇ／ｍ2を超えると、接着力が強くなりすぎて再剥離しづらいものとなるとともに、塗工時に塗工ロールに糊粕が付着して操業上および品質上のトラブルを招きやすくなる。
【００２４】
他方、本発明の擬似接着用紙は、前記擬似接着剤層面の光学式接触式平滑計（マイクロトポグラフともいわれる。）により測定された平滑度が１０〜６０％である。平滑度が１０％未満であると、表面の見栄えが悪くなり、６０％を越えると、ブロッキングが発生するようになる。平滑度の１０〜６０％の範囲にするには、基紙上に擬似接着剤を塗工した後に通常のカレンダー処理することで調整できる。カレンダー処理は、塗工機と一連ではなく完全に別体のカレンダー（オフマシンカレンダー）による塗工も可能であるが、塗工機と一連のカレンダー（オンマシンカレンダー）により行なうのが望ましい。カレンダーの種類も、特に限定されないが、好適には、金属ロールと弾性ロールとの間に被平滑処理紙を通すタイプのカレンダーが好適である。
【実施例】
【００２５】
本発明にかかる擬似接着紙用塗工紙（実施例１〜４）と、本発明とは異なる擬似接着紙用塗工紙（比較例１〜６）とについて、カラー印刷性、擬似接着剤層面の美観、ブロッキングの発生具合、擬似接着性について試験し比較検討した。各実施例および比較例の詳細は次記のとおりである。
【００２６】
［実施例１］シリカ２５重量部、平均粒子径３５μｍの生澱粉ン２５重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が４０％の擬似接着剤層を備える擬似接着紙用紙を形成しこれを実施例１とした。
【００２７】
［実施例２］シリカ２５重量部、平均粒子径４０μｍの生澱粉４０重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が１０％の擬似接着剤層を備える擬似接着紙用紙を形成しこれを実施例２とした。
【００２８】
［実施例３］シリカ２５重量部、平均粒子径５μｍの生澱粉４０重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が６０％の擬似接着剤層を備える擬似接着紙用紙を形成しこれを実施例３とした。
【００２９】
［実施例４］シリカ２５重量部、平均粒子径４０μｍの生澱粉５重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が１０％の擬似接着剤層を備える擬似接着紙用紙を形成しこれを実施例１とした。
【００３０】
［比較例１］シリカ２５重量部、平均粒子径４μｍの生澱粉４重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が６５％の擬似接着剤層を備える擬似接着紙用紙を形成しこれを実施例１とした。
【００３１】
［比較例２］シリカ２５重量部、平均粒子径４５μｍの生澱粉４重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が６３％の擬似接着剤層を備える擬似接着紙用紙を形成しこれを実施例１とした。
【００３２】
［比較例３］シリカ２５重量部、平均粒子径４μｍの生澱粉４５重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が８％の擬似接着剤層を備える擬似接着紙用紙を形成しこれを実施例１とした。
【００３３】
［比較例４］シリカ２５重量部、平均粒子径４５μｍの生澱粉４５重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が７％の擬似接着剤層を備える擬似接着紙用紙を形成しこれを実施例１とした。
【００３４】
［比較例５］シリカ２５重量部、平均粒子径２０μｍの生澱粉３０重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が６５％の擬似接着剤層を備える擬似接着紙用紙を形成しこれを実施例１とした。
【００３５】
［比較例６］シリカ２５重量部、平均粒子径２０μｍの生澱粉３０重量部からなる分散液に対して、天然ゴムラテックス３０重量部、合成ラテックス５重量部、水溶性バインダー４重量部、耐水化剤３重量部を加えて形成した擬似接着剤を、米坪１０４ｇ／ｍ2の上質紙に、片面につき８ｇ／ｍ2の塗工量で両面塗工し、そののちオンカレンダーにより平滑化処理して、光学式動的平滑度測定器による平滑度が７％の擬似接着剤層を備える擬似接着紙用紙を形成しこれを実施例１とした。
【００３６】
［比較例７］シリカ２５重量部、天然ゴムラテックス３０重量部、合成ラテックス５重量部、水溶性バインダー４重量部、耐水化剤３重量部を加えて形成した擬似接着剤を、米坪１０４ｇ／ｍ2の塗工紙（大王製紙株式会社製：大王ユトリロコートＬ）に、片面につき８ｇ／ｍ2の塗工量で両面塗工し、そののちオンカレンダーによる平滑化処理をしないで擬似接着紙用紙を形成しこれを比較例７とした。この擬似接着用紙の擬似接着剤層面の光学式動的平滑度測定器による平滑度は２０％であった。
【００３７】
次いで、本試験例における試験項目等の詳細を述べる。
［平滑度］光学式接触式平滑計（東洋精機株式会社製：マイクロトポグラフ）を使用して、擬似接着剤層表面の平滑度を測定した。
【００３８】
［擬似接着剤層の美観］従来の擬似接着用紙の擬似接着剤層を基準として、実施例および比較例にかかる擬似接着剤層とを目視にて比較観察して、光沢感、白紙感の観点から美観を判断した。評価は、従来の擬似接着用紙と比較して非常に美観に優れるものを◎、従来の擬似接着用紙と比較して美観に優れるものを○、従来の擬似接着用紙と同程度の美観であるものを△、従来の擬似接着用紙と比較して美観に劣るものを×、と評価した。
【００３９】
［カラー印刷性］多色印刷機（株式会社ミヤコシ製）にて３色オフセット印刷し、印刷面の網点再現性を目視にて観察し評価した。評価は、従来の疑似接着用紙に比べて非常に印刷に光沢感がありコントラストがあるものを◎、従来の疑似接着用紙に比べて印刷に光沢感がありコントラストがあるものを○、従来の擬似接着用紙と同程度の印刷の光沢感およびコントラストであるものを△、従来の擬似接着用紙に比べて印刷の光沢感およびコントラストが劣るものを×と評価した。
【００４０】
［ブロッキング］擬似接着剤層面のブロッキングが発生しているか否かを目視にて確認した。確認箇所は、抄紙直後の巻取り紙の状態の擬似接着剤層面、および枚葉状態とした後の擬似接着剤層面のミシン目部（折り目部）近傍とした。評価は、ブロッキングが全くないものを◎、ブロッキングは若干確認されたが問題がないと判断できたものを○、ブロッキングは多少確認され問題が生ずるおそれがあると判断したものを△、ブロッキングが確認され問題があると判断したものを×とした。
【００４１】
［擬似接着性］二枚一組で一つの試料（幅５０ｍｍ×長さ１００ｍｍ）とし、その擬似接着剤層同士をメールシーラー（ＭＳ９１００：大日本印刷株式会社製）を用いてロールギャップ１４の設定で加圧して擬似接着し、５分間放置した後、Ｔ型剥離試験機を用いて、５００ｍｍ／分の条件で長さ方向の端から剥離する試験を行った。各実施例および各比較例それぞれについて試料１０組を用意し試験した。評価は、基紙層内で剥離した試料数により評価した。評価基準は、基紙層剥離した試料がなかったものを○、基紙層間剥離した試料が１〜２組あったものを△、基紙層間剥離した試料が３組以上あったものを×と評価した。
【００４２】
これら試験の結果を実施例及び各比較例の構成とともに表１に示す。
【００４３】
【表１】
2005350782.tif 000002
【００４４】
表１からみてとれるように、本発明の実施例１〜４は、擬似接着剤層面の美観およびカラー印刷性に優れ、しかも擬似接着力不足あるいは過多、およびブロッキングの問題がない。それに対して、比較例１〜７については、カラー印刷性または擬似接着性あるいはブロッキングに問題がある結果となった。
【産業上の利用可能性】
【００４５】
印刷適性・擬似接着適性・ブロッキングの問題がないことを要求される先糊方式の親展情報隠蔽シート、親展性葉書、親展性封筒等に利用できる。さらに詳しく述べれば、通常状態では接着せず加圧等により接着性を有しかつ接着後に再剥離が可能な疑似接着剤層が設けられ、その擬似接着剤層面に記録情報を印刷・印字して使用する、折り畳み擬似接着シート、重ね合わせ擬似接着シート、その他親展性を有する情報隠蔽シート、親展性はがき等に好適な、先糊方式の擬似接着用紙に関する。